(57)【要約】【課題】非可視光線を遮断することができると共に、可視光線透過率を十分に高めることができるガラス用フィルム及びガラスを提供する。【解決手段】一実施形態に係るガラス用フィルムは、ガラスに貼り付けられるガラス用フィルム１である。ガラス用フィルム１は、基材１３と、基材１３の一方側に位置する低屈折率層１１及び高屈折率層１２と、基材１３から見て低屈折率層１１及び高屈折率層１２の反対側に位置しており赤外線を遮蔽する赤外線遮蔽層２１と、基材１３から見て低屈折率層１１及び高屈折率層１２の反対側に位置しており紫外線を遮蔽する粘着剤層２３とを備える。【選択図】図２
2018106054.tif 000002
【特許請求の範囲】
【請求項１】
ガラスに貼り付けられるガラス用フィルムであって、
基材と、
前記基材の一方側に位置する低反射層と、
前記基材から見て前記低反射層の反対側に位置しており、赤外線及び紫外線の少なくともいずれかを遮蔽する遮蔽層と、
を備えたガラス用フィルム。
【請求項２】
前記低反射層は、前記ガラス用フィルムの最表面に位置する低屈折率層、及び前記低屈折率層の前記基材側に隣接して積層された高屈折率層を含む、
請求項１に記載のガラス用フィルム。
【請求項３】
前記低反射層は、その表面に可視光の波長以下の凹凸パターンが形成されている、
請求項１に記載のガラス用フィルム。
【請求項４】
前記遮蔽層は、赤外線を遮蔽する赤外線遮蔽層を有する、
請求項１〜３のいずれか一項に記載のガラス用フィルム。
【請求項５】
前記赤外線遮蔽層は、赤外線を反射させる多層光学フィルムを有する、
請求項４に記載のガラス用フィルム。
【請求項６】
前記遮蔽層は、紫外線を吸収する紫外線吸収層を有する、
請求項１〜５のいずれか一項に記載のガラス用フィルム。
【請求項７】
前記ガラスは、自動車用ガラスである、
請求項１〜６のいずれか一項に記載のガラス用フィルム。
【請求項８】
請求項１〜７のいずれか一項に記載のガラス用フィルムが貼り付けられたガラス。
【発明の詳細な説明】
【技術分野】
【０００１】
本発明の一側面は、ガラス用フィルム、及びガラスに関する。
【背景技術】
【０００２】
自動車及び建物等において、ガラスに対する熱線の透過を遮断するために、ガラス用フィルムがガラスに貼り付けられることがある。ガラス用フィルムが貼り付けられることにより、太陽光等から発せられる熱線は反射又は吸収される。特許文献１には、熱線を遮蔽する熱線遮蔽フィルムが記載されている。この熱線遮蔽フィルムは、基材と、基材の一主面に位置する熱線遮蔽膜と、熱線遮蔽膜に積層される反射防止層とを備える。
【０００３】
反射防止層は、熱線遮蔽膜の屈折率よりも低い屈折率を有する透明性薄膜から成る。反射防止層の屈折率は１．４以上且つ１．５５以下とされており、熱線遮蔽膜の屈折率と反射防止層の屈折率との屈折率差は０．０５以上である。また、熱線遮蔽膜は無機粒子を有しており、無機粒子としては、アンチモン添加酸化スズ、スズ添加酸化インジウム、セシウム添加酸化タングステン、アルミニウム添加酸化亜鉛、ガリウム添加酸化亜鉛、及びニオブ添加酸化チタンから選択される１又は複数の金属複合酸化物が用いられる。
【先行技術文献】
【特許文献】
【０００４】
【特許文献１】特開２０１５−１０４８６５号公報
【発明の概要】
【発明が解決しようとする課題】
【０００５】
ところで、前述したガラスでは、可視光を透過させる割合を示す可視光線透過率を高めることが求められる場合がある。例えば、自動車のガラスでは可視光線透過率が７０％以上であることが求められている。特に、近年ガラスに様々な機能を付与したりガラスが厚くなっていることにより、フィルムが貼り付けられていないガラスの可視光線透過率が７０％台となっていることがあるため、フィルムを貼り付けると可視光線透過率が７０％未満となる懸念がある。一方、ガラスにフィルムを貼り付けない場合には、赤外線及び紫外線等の非可視光線を十分に遮断できないことが懸念される。
【０００６】
前述した公報の熱線遮蔽フィルムでは、熱線遮蔽性能を維持しつつ、可視光線透過率を高める試みがなされているが十分ではなかった。
【課題を解決するための手段】
【０００７】
本発明の一形態に係るガラス用フィルムは、ガラスに貼り付けられるガラス用フィルムであって、基材と、基材の一方側に位置する低反射層と、基材から見て低反射層の反対側に位置しており、赤外線及び紫外線の少なくともいずれかを遮蔽する遮蔽層と、を備える。
【０００８】
この形態に係るガラス用フィルムでは、基材の一方側に低反射層が位置する。従って、低反射層により、可視光線は、ガラスの表面において反射されにくくなると共に透過しやすくなる。よって、ガラス用フィルムが貼り付けられていない場合と比較して、可視光を透過しやすくすることができるので、可視光線透過率を高めることができる。また、低反射層は赤外線を遮蔽する機能を有しない態様とすることができ、これにより低反射層に含まれる金属複合酸化物を低減させることができるので、低反射層の透明度を高めることができる。このように低反射層の透明度を高めることができるので、可視光線透過率を十分に高めることができる。また、このガラス用フィルムでは、基材から見て低反射層の反対側に、赤外線及び紫外線の少なくともいずれかを遮蔽する遮蔽層が設けられる。従って、遮蔽層によって非可視光線を十分に遮蔽することができる。
【０００９】
別の形態に係るガラス用フィルムにおいて、低反射層は、ガラス用フィルムの最表面に位置する低屈折率層、及び低屈折率層の基材側に隣接して積層された高屈折率層を含んでもよい。
【００１０】
別の形態に係るガラス用フィルムにおいて、低反射層は、その表面に可視光の波長以下の凹凸パターンが形成されていてもよい。
【００１１】
別の形態に係るガラス用フィルムにおいて、遮蔽層は、赤外線を遮蔽する赤外線遮蔽層を有してもよい。
【００１２】
別の形態に係るガラス用フィルムにおいて、赤外線遮蔽層は、赤外線を反射させる多層光学フィルムを有してもよい。
【００１３】
別の形態に係るガラス用フィルムにおいて、遮蔽層は、紫外線を吸収する紫外線吸収層を有してもよい。
【００１４】
別の形態に係るガラス用フィルムにおいて、ガラスは、自動車用ガラスであってもよい。
【００１５】
本発明の一形態に係るガラスは、前述したガラス用フィルムが貼り付けられている。
【発明の効果】
【００１６】
本発明の一形態によれば、非可視光線を遮断することができると共に、可視光線透過率を十分に高めることができる。
【図面の簡単な説明】
【００１７】
【図１】図１は、第１実施形態に係るガラス用フィルムが貼り付けられる自動車の例を示す平面図である。
【図２】図２は、ガラス用フィルムの積層構造を示す図である。
【図３】図３（ａ）及び図３（ｂ）は、ガラス用フィルムの有無に応じた可視光線の透過及び反射を模式的に示す図である。
【図４】図４は、第３実施形態に係るガラス用フィルムの積層構造を示す図である。
【図５】図５は、第４実施形態に係るガラス用フィルムの積層構造を示す図である。
【図６】図６（ａ）及び図６（ｂ）は、ガラス用フィルムの実施例を示す図である。
【発明を実施するための形態】
【００１８】
以下、添付図面を参照しながら本発明の実施形態について説明する。図面の説明において、同一又は相当する要素には同一の符号を付し、重複する説明を適宜省略する。なお、以下の説明において、「可視光線」は波長３８０ｎｍ以上且つ７８０ｎｍ以下の光を示しており、「赤外線」は波長７８０ｎｍ以上且つ２５００ｎｍ以下の光を示しており、「紫外線」は波長３００ｎｍ以上且つ３８０ｎｍ以下の光を示しており、「非可視光線」は赤外線及び紫外線の総称として用いるものとする。
【００１９】
（第１実施形態）
図１及び図２に示されるように、第１実施形態に係るガラス用フィルム１は、例えば、自動車Ａの窓Ｗに貼り付けられる。ガラス用フィルム１は、高い透明度（可視光線透過率が７０％以上、８５％以上、又は８９％以上）を有する。また、後述する通り、ガラス用フィルム１は、赤外線を遮蔽する機能を有する。このガラス用フィルム１が自動車Ａの窓ＷのガラスＧ１（図３（ｂ）参照）に貼られることによって赤外線が遮蔽されるので、自動車Ａの内部の温度上昇が抑えられる。また、ガラス用フィルム１は、紫外線を遮蔽する機能を有する。よって、自動車Ａの内部への紫外線の透過が抑制されるので、自動車Ａの搭乗者等の日焼けが抑制されると共に、自動車Ａの内装又は内部の物品が色あせるのを抑制することが可能となる。ガラス用フィルム１は、ガラスＧ１の表面のみに貼り付けられてもよいし、ガラスＧ１の裏面のみに貼り付けられてもよいし、ガラスＧ１の表面及び裏面の両方に貼り付けられてもよい。本実施形態に係るガラス用フィルム１は、サイドウインドウＷ１、フロントウインドウＷ２、及びリアウインドウＷ３の少なくともいずれかに貼り付けられる。
【００２０】
本明細書において「ガラス」とは、シリカ等によって構成された珪酸ガラス、珪酸塩ガラス、ソーダ石灰ガラス、石英ガラス、カルコゲンガラス、金属ガラス、有機ガラス、及び、ポリカーボネート（ＰＣ）又はポリメタクリル酸メチル樹脂（ＰＭＭＡ）等によって構成された樹脂ガラスを含んでいる。自動車Ａの窓ＷのガラスＧ１は、例えば、珪酸ガラスである。「ガラス用フィルム」とは、ガラスに貼り付けられるフィルムを示している。
【００２１】
図２は、本実施形態に係るガラス用フィルム１の積層構造を示す図である。ガラス用フィルム１は、表側（ガラスＧ１に貼付したときにガラスＧ１側に接する面の反対側の面）から順に、低屈折率層１１、高屈折率層１２、基材１３、接着剤層１４、赤外線遮蔽層２１、基材２２、粘着剤層２３及び剥離ライナー２４が積層されており、このガラス用フィルム１の最表面に位置する低屈折率層１１及び高屈折率層１２により低反射層が構成されている。また、粘着剤層２３は、紫外線吸収剤を含んでおり、紫外線吸収層として機能し、赤外線遮蔽層２１及び粘着剤層２３は、非可視光線を遮蔽する遮蔽層を構成している。
【００２２】
低屈折率層１１は、その屈折率が高屈折率層１２の屈折率よりも小さい。低屈折率層１１の屈折率は、例えば、１．２０以上且つ１．５５以下である。これにより、ウェットコーティング法で十分な反射防止効果が得られると共に、低屈折率層１１として十分に硬い層を容易に得ることができる。低屈折率層１１の厚さをｄ１（単位：ｎｍ）、低屈折率層１１の屈折率をｎ１、とすると、低屈折率層１１の光学膜厚ｎ１×ｄ１は、４００≦４ｎ１×ｄ１≦６５０を満たすように設計される。但し、低屈折率層１１の屈折率及び厚さは、上記に限られず適宜変更可能である。
【００２３】
低屈折率層１１の材料は、例えば、中空酸化珪素、コロイダル酸化珪素、フッ化ランタン、及びフッ化マグネシウム等の無機微粒子、有機重合体微粒子、並びに、含フッ素有機化合物の単体、混合物又は重合体である。また、低屈折率層１１としては、フッ素を含まない有機化合物の単体、混合物又は重合体をバインダー樹脂として用いることが可能である。上記無機微粒子の平均粒子径は、例えば、０．１μｍ以下である。これにより、光の散乱が抑制され、低屈折率層１１の光学性能の低下が抑制される。更に、必要に応じて微粒子表面が各種カップリング剤等によって修飾されてもよい。カップリング剤としては、例えば、有機置換された珪素化合物が挙げられる。表面が（メタ）アクリロイル基等の反応性基で修飾されることにより、硬度の高い膜が形成される。
【００２４】
前述の含フッ素有機化合物は、特に限定されないが、反応性の観点から含フッ素（メタ）アクリレートであることが好ましく、特に、含フッ素多官能（メタ）アクリレートであることが硬度及び屈折率の点から好ましい。これらの含フッ素有機化合物が硬化されることにより、低屈折率であって且つ高硬度の層が形成される。また、含フッ素有機化合物の重合体としては、含フッ素有機化合物の単独重合体若しくは共重合体、非フッ素系有機化合物との共重合体等の直鎖状重合体、鎖中に炭素環若しくは複素環を含む重合体、環状重合体、又は櫛形重合体等が挙げられる。非フッ素系有機化合物としては、例えば、単官能若しくは多官能（メタ）アクリレート、又はテトラエトキシシラン等の珪素化合物等が挙げられる。
【００２５】
高屈折率層１２の屈折率は、例えば、１．６５以上且つ１．９０以下である。これにより、ウェットコーティング法によって十分な反射防止効果を有する高屈折率層１２を容易に得ることが可能である。高屈折率層１２の厚さをｄ２（単位：ｎｍ）、高屈折率層１２の屈折率をｎ２、とすると、高屈折率層１２の光学膜厚ｎ２×ｄ２は、５００≦４ｎ２×ｄ２≦７５０を満たすように設計される。但し、高屈折率層１２の屈折率及び厚さは、上記に限られず適宜変更可能である。
【００２６】
低屈折率層１１の屈折率と高屈折率層１２の屈折率との差は、例えば、０．０５以上である。これにより、ガラス用フィルム１の表面で生じる透過光の反射損失を概ね３％程度低減することができる。
【００２７】
高屈折率層１２の材料は、特に制限されるものではなく、無機材料又は有機材料を含んでもよい。無機材料は、例えば、酸化亜鉛、酸化チタン、酸化セリウム（屈折率２．３０）、酸化錫、酸化アルミニウム、酸化シラン（屈折率１．９０）、酸化ジルコニウム、又は酸化インジウム錫（屈折率２．００）等の微粒子である。上記の有機材料は、例えば、屈折率が１．６０以上且つ１．８０以下であるチオール基若しくはフェニル基を含有する高屈折率の有機単量体、又は重合体である。
【００２８】
前述の無機材料を含む高屈折率層１２は、有機単量体又は重合体をウェットコーティング時のバインダーとして用いることができる。無機材料の微粒子の平均粒子径は、例えば、０．１μｍ以下であることが好ましい。これにより、散乱が抑制され、高屈折率層１２の光学性能の低下が抑制される。また、必要に応じて微粒子の表面を各種カップリング剤等によって修飾することができる。カップリング剤としては、例えば、有機置換された珪素化合物、アルミニウム、チタニウム、ジルコニウム、又はアンチモン等の金属アルコキシドを含む有機酸塩等が挙げられる。
【００２９】
低屈折率層１１の厚さと高屈折率層１２の厚さの和は、例えば、可視光線の波長以下であることが好ましい。低屈折率層１１及び高屈折率層１２は、赤外線を遮蔽する機能、及び紫外線を遮蔽する機能を有しないので、透明度を高めることが可能である。また、本実施形態では、低屈折率層１１及び高屈折率層１２が低反射層を構成しているが、低反射層が低屈折率層１１及び高屈折率層１２の二層構造であることにより、反射を効果的に抑えることができる。但し、低反射層は、一層又は三層以上で構成されていてもよい。
【００３０】
基材１３は、例えば、透明な樹脂によって構成されている。基材１３の厚さは、特に制限されないが、例えば、１０μｍ以上且つ５００μｍ以下、好ましくは１２μｍ以上且つ３００μｍ以下、より好ましくは１６μｍ以上且つ１２５μ以下である。基材１３は、可視光線を透過する樹脂によって構成されたシート状のものであってもよいし、フィルム状のものであってもよい。
【００３１】
基材１３は、例えば、ポリエチレンテレフタレート（ＰＥＴ）によって構成されたＰＥＴ層である。また、基材１３の材料は、ポリエステル、ポリエチレン（ＰＥ）、ポリプロピレン（ＰＰ）、ポリアミド（ＰＡ）、ポリ塩化ビニル（ＰＶＣ）、ポリカーボネート（ＰＣ）、ポリビニルアルコール（ＰＶＡ）、ポリメチルメタクリレート（ＰＭＭＡ）若しくはポリエチレンテレフタレート（ＰＥＴ）等の透明樹脂、又は、ポリフッ化ビニリデン（ＰＶＤＦ）、ポリ四フッ化エチレン（ＰＴＦＥ）若しくはポリ塩化三フッ化エチレン（ＰＣＴＦＥ）等の透明フッ素樹脂であってもよい。なお、基材１３がポリエステル製（特にＰＥＴ製）のフィルムである場合、透明性、安定性及びコストの観点から好ましい。
【００３２】
接着剤層１４は、基材１３と赤外線遮蔽層２１とを互いに接着させる。接着剤層１４の厚さは、例えば、１μｍ以上且つ５００μｍ以下、好ましくは５μｍ以上且つ５０μｍ以下である。接着剤層１４は、透明性を有しており、且つ所定の粘着力を有する。接着剤層１４の材料は、例えば、ポリメチルメタクリレート（ＰＭＭＡ）等のアクリル樹脂、ポリビニルエーテル、ポリイソブチル、塩化ビニル−酢酸ビニル共重合体、又はポリビニルブチラール等の接着材料である。接着剤層１４は、耐候性の観点からは、アクリル樹脂を含むことが好ましい。
【００３３】
赤外線遮蔽層２１の厚さは、例えば、１μｍ以上且つ１０μｍ以下、好ましくは１μｍ以上且つ５μｍ以下である。赤外線遮蔽層２１は、性能及び作業性等の観点から、活性エネルギー線硬化型化合物を含むハードコート層形成材料を用いて形成されていることが好ましい。赤外線遮蔽層２１は、太陽光線中の赤外線（熱線）を遮蔽する機能を有していてもよく、この場合、自動車Ａの内部の温度上昇を一層確実に抑制できるので自動車Ａの省エネルギー化に寄与する。上記のハードコート層形成材料には、活性エネルギー線硬化型化合物が用いられてもよく、この活性エネルギー線硬化型化合物とは、電磁波又は荷電粒子線の中でエネルギー量子を有するもの、すなわち、紫外線又は電子線等を照射することにより、架橋又は硬化する化合物を示す。
【００３４】
前述の活性エネルギー線硬化型化合物としては、ラジカル重合型又はカチオン重合型が挙げられる。ラジカル重合型としては、エネルギー線重合性プレポリマーとエネルギー線重合性モノマーがあり、エネルギー線重合性プレポリマーとしては、例えば、ポリエステルアクリレート系、エポキシアクリレート系、ウレタンアクリレート系又はポリオールアクリレート系が挙げられる。
【００３５】
また、前述したハードコート層形成材料は、基材２２の損傷の抑制、及び生産性等の点から、紫外線により硬化されていることが好ましい。この場合、当該ハードコート層形成材料には、光重合開始剤が添加されている。また、赤外線遮蔽層２１に赤外線遮蔽機能を付与するために、当該ハードコート層形成材料に、赤外線吸収材料が含有されていてもよい。この赤外線吸収材料は、有機系赤外線吸収剤、又は無機系赤外線吸収剤に大別される。
【００３６】
前述の有機系赤外線吸収剤は、例えば、チオールニッケル錯塩系化合物又はフタロシアニン系化合物を含むことが好ましい。有機系赤外線吸収剤は、フッ素含有フタロシアニン化合物を含んでいてもよく、このフッ素含有フタロシアニン化合物は、可視光線分光透過率が高く、且つ耐熱性、耐光性及び耐候性等の特性に優れることから好適である。
【００３７】
前述の無機系赤外線吸収剤は、例えば、アンチモン添加酸化スズ、スズ添加酸化インジウム、セシウム添加酸化タングステン、アルミニウム添加酸化亜鉛、ガリウム添加酸化亜鉛、及びニオブ添加酸化チタン等の金属複合酸化物の粒子を含んでいてもよく、この場合、赤外線の吸収率が高く、且つ可視光線の分光透過率が高いという点で好ましい。また、一般的に、有機系赤外線吸収剤と無機系赤外線吸収剤を比較した場合、赤外線の吸収能力は有機系の方が優れているが、耐光性及び耐候性については、無機系の方が優れている。また、有機系のものは着色しやすいという欠点を有しており、実用性の点からは、無機系赤外線吸収剤の方が好ましい。この無機系赤外線吸収剤は、可視光領域において吸収が少なく、且つ透明なコート層を形成するには、好ましくは０.５μｍ以下、より好ましくは０.１μｍ以下の粒径を有するものが有利である。
【００３８】
基材２２は、基材１３と同様、例えば透明な樹脂製フィルムである。基材２２の厚さは、特に制限されないが、例えば、１０μｍ以上且つ５００μｍ以下、好ましくは１２μｍ以上且つ３００μｍ以下、より好ましくは１６μｍ以上且つ１２５μ以下である。基材２２は、例えば、ポリエチレン、ポリプロピレン、ポリ４−メチルペンテンー１、ポリブテン−１等のポリオレフィン系樹脂、ポリエチレンテレフタレート、ポリエチレンナフタレート等のポリエステル系樹脂、ポリカーボネート系樹脂、ポリ塩化ビニル系樹脂、ポリフェニレンサルファイド系樹脂、ポリエーテルサルフォン系樹脂、ポリエチレンサルファイド系樹脂、ポリフェニレンエーテル系樹脂、スチレン系樹脂、アクリル系樹脂、ポリアミド系樹脂、ポリイミド系樹脂、セルロースアセテート等のセルロース系樹脂等から成るフィルム、又はこれらを含むフィルムである。
【００３９】
粘着剤層２３は、例えば、紫外線吸収機能を有する。粘着剤層２３の厚さは、例えば、１μｍ以上且つ５００μｍ以下、好ましくは５μｍ以上且つ５０μｍ以下である。これにより、必要な粘着力を確実に得ることができると共に、コストの増加を抑制し、更に、加工中の十分な硬化を行えるので剥がしたときに粘着剤が残ることを抑制できる。
【００４０】
粘着剤層２３には、紫外線吸収剤が含有されていてもよい。この紫外線吸収剤は、特に限定されないが、例えば、２，４−ジヒドロキシベンゾフェノン、２−ヒドロキシ−４−メトキシベンゾフェノン、２−ヒドロキシ−４−ドデシルオキシベンゾフェノン、２−ヒドロキシ−４−メトキシベンゾフェノン、２，２’−ジヒドロキシ−４−メトキシベンゾフェノン、２，２’−ジヒドロキシ−４，４’−メトキシベンゾフェノン、２−ヒドロキシ−４−メトキシ−５−スルホンベンゾフェノン、ビス（２−メトキシ−４−ヒドロキシ−５−ベンゾイルフェニルメタン）等のベンゾフェノン系紫外線吸収剤；フェニルサリシレート、ｐ−ｔ−ブチルフェニルサリシレート、ｐ−オクチルフェニルサリシレート等のサリチル酸系紫外線吸収剤；２−エチルヘキシル−２−シアノ−３，３’−ジフェニルアクリレート、エチル−２−シアノ−３，３’−ジフェニルアクリレート等のシアノアクリレート系紫外線吸収剤；２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ３’，５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’，５’−ジ−ｔ−アミノフェニル）ベンゾトリアゾール、２−｛２’−ヒドロキシ−３’−（３”，４”，５”，６”−テトラヒドロフタルイミドメチル）−５’−メチルフェニル｝ベンゾトリアゾール、２，２−メチレンビス｛４−（１，１，３，３−テトラメチルブチル）−６−（２Ｈ−ベンゾトリアゾール−２−イル）フェノール｝等のベンゾトリアゾール系紫外線吸収剤が挙げられる。なお、紫外線吸収剤は、前述のうち、ベンゾトリアゾール系紫外線吸収剤が好適に使用される。
【００４１】
上記の紫外線吸収剤は、アクリル系粘着剤１００質量部に対して、０．５質量部以上且つ３０質量部以下の範囲の量になるように含有されてもよい。より好ましい含有量は、１ないし１０質量部の範囲である。紫外線吸収剤の含有量が０．５質量部以上であることにより、紫外線の透過を抑制する効果を高めることができ、３０質量部以下であることにより、アクリル系粘着剤中に均一に分散させることができるためガラス用フィルム１の透明性をより高めることができる。
【００４２】
剥離ライナー２４は、粘着剤層２３から剥離される離型フィルムである。剥離ライナー２４は、例えば、ポリマー又は紙を含む。剥離ライナー２４は、表面の平滑性という観点からは、ポリマーの剥離ライナーであることが好ましい。剥離ライナー２４の厚さは、例えば、２０μｍ以上且つ２５０μｍ以下、好ましくは２５μｍ以上且つ５０μｍ以下である。剥離ライナー２４の剥離コートの材料は、例えば、フッ素ポリマー、アクリル樹脂又はシリコーンであるが、これらに限定されない。剥離ライナー２４が剥がされて粘着剤層２３が窓ＷのガラスＧ１に貼付されることにより、窓Ｗにガラス用フィルム１が貼り付けられる。
【００４３】
以上、本実施形態に係るガラス用フィルム１では、基材１３の一方側に低反射層（低屈折率層１１及び高屈折率層１２）が位置する。従って、低反射層により、可視光線は、ガラスＧ１の表面において反射されにくくなると共に透過しやすくなる。
【００４４】
具体的には、例えば図３（ａ）に示されるように、ガラス用フィルム１が貼られていないガラスＧ２では、ガラスＧ２に入射する可視光Ｌ１１のうち、ガラスＧ２の内部を通る透過光Ｌ１２の割合が９６％で反射光Ｌ１３の割合が４％となる。そして、可視光Ｌ１１の２％がガラスＧ２で吸収されると共にガラスＧ２の出射面で更に４％の反射光Ｌ１４が反射するので、可視光Ｌ１１に対するガラスＧ２からの透過光Ｌ１５の割合は９０％となる。
【００４５】
これに対し、図３（ｂ）に示されるように、ガラス用フィルム１が両面に貼られたガラスＧ１では、ガラスＧ１に入射する可視光Ｌ１のうち、ガラスＧ１の内部を通る透過光Ｌ２の割合が９９％で反射光Ｌ３の割合が１％となる。そして、可視光Ｌ１の２％がガラスＧ１で吸収されると共にガラスＧ１の出射面で更に１％の反射光Ｌ４が反射するので、可視光Ｌ１に対するガラスＧ１からの透過光Ｌ５の割合は９６％となる。以上のように、ガラス用フィルム１が貼り付けられていない場合と比較して、ガラス用フィルム１が貼り付けられている場合には、可視光Ｌ１を透過しやすくすることができるので、可視光線透過率を高めることができる。
【００４６】
また、低反射層は、赤外線又は紫外線を遮蔽する機能を有しない態様とすることができ、これにより低反射層に含まれる金属複合酸化物を低減させることができるので、低反射層の透明度を高めることができる。このように低反射層の透明度を高めることができるので、可視光線透過率を十分に高めることができる。
【００４７】
また、ガラス用フィルム１において、低反射層は、基材１３の反対側に位置する低屈折率層１１と、基材１３側に位置する高屈折率層１２と、を有する。よって、表面側から、低屈折率層１１、高屈折率層１２及び基材１３が、この順で並ぶように積層されるので、可視光線の反射率を低減させて可視光を透過しやすくすることができる。
【００４８】
また、ガラス用フィルム１は、赤外線を遮蔽する赤外線遮蔽層２１を有する。従って、赤外線遮蔽層２１によって赤外線の透過が抑制されるので、ガラスＧ１を介して過剰な熱が伝達されることを抑制することができる。
【００４９】
更に、ガラス用フィルム１は、紫外線を吸収する紫外線吸収層として機能する粘着剤層２３を有する。従って、粘着剤層２３によって、ガラスＧ１を介した紫外線の透過を抑制することができる。
【００５０】
また、ガラスＧ１は、自動車Ａに用いられる自動車用ガラスである。従って、ガラスＧ１を介した非可視光線の透過を抑制することができるので、赤外線の透過による自動車Ａの内部の暑さを抑えることができ、また、紫外線の透過を抑えることが可能となる。また、ガラス用フィルム１によってガラスＧ１に対する可視光線透過率を十分に高めることができる。
【００５１】
そして、本実施形態のガラスＧ１は、ガラス用フィルム１が貼り付けられている。従って、非可視光線を遮断すると共に、可視光線透過率を十分に高めたガラスＧ１を提供することができる。
【００５２】
（第２実施形態）
次に、第２実施形態に係るガラス用フィルムについて説明する。第１実施形態では低反射層として低屈折率層１１及び高屈折率層１２を備える例について説明したが、低反射層は、低屈折率層１１及び高屈折率層１２とは異なる構成であってもよい。第２実施形態に係るガラス用フィルムは、低屈折率層１１及び高屈折率層１２に代えて、モスアイ（蛾の目）構造の原理、すなわち、表面に可視光の波長以下の凹凸パターン（以下「モスアイ構造」とも称する）を備えた低反射層を有する。第２実施形態に係るガラス用フィルムは、第１実施形態と同様、例えば、基材１３、接着剤層１４、赤外線遮蔽層２１、基材２２、粘着剤層２３及び剥離ライナー２４が積層されている。以下では、第１実施形態と重複する説明を適宜省略する。
【００５３】
第２実施形態に係る低反射層は、ガラス用フィルムの表面に可視光の波長以下の凹凸パターンが形成されており、これにより反射防止を図っている。低反射層のモスアイ構造では、入射した光に対する屈折率が連続的に変化しており、屈折率の不連続界面が消失されていることによって反射を防止している。
【００５４】
以上のように、第２実施形態のガラス用フィルムにおいて、低反射層は、その表面に可視光の波長以下の凹凸パターンが形成されている。従って、表面に形成された凹凸パターン（モスアイ構造）によって可視光線の低反射を実現させることができる。また、モスアイ構造の透明度は高く、モスアイ構造には可視光をより透過させやすくすることができるため、可視光線透過率を十分に高めることができる。
【００５５】
（第３実施形態）
次に、第３実施形態に係るガラス用フィルム１Ａについて図４を参照しながら説明する。図４に示されるように、ガラス用フィルム１Ａは、表側から順に、低屈折率層１１、高屈折率層１２、基材１３、接着剤層１４、赤外線反射層３２、粘着剤層３３及び剥離ライナー３４を備えている。本実施形態では、赤外線反射層３２が赤外線遮蔽機能を有し、粘着剤層３３が紫外線吸収機能を有しており、赤外線反射層３２及び粘着剤層３３が遮蔽層を構成している。
【００５６】
赤外線反射層３２は、例えば、２００層を超える膜を備えた多層光学フィルム（Multiple Optical Film；ＭＯＦ）を有しており、多層光学フィルムの膜の一枚一枚が赤外線を反射させる。各膜の光学膜厚（物理的厚みに屈折率を乗じた数値）は、例えば１μｍ未満であるが、特にこの範囲に限定されない。
【００５７】
多層光学フィルムは、米国特許第３，６１０，７２４号（ロジャース）、米国特許第３，７１１，１７６号（アルフレーＪｒら）「赤外光、可視光、又は、紫外光用の高反射型熱可塑性光学体（Highly Reflective Thermoplastic Optical Bodies For Infrared, Visibleor Ultraviolet Light）」、米国特許第４，４４６，３０５号（ロジャースら）、米国特許第４，５４０，６２３号（イムら）、米国特許第５，４４８，４０４号（シュレンクら）、米国特許第５，８８２，７７４号（ジョンザら）「光学フィルム（Optical Film）」、米国特許第６，０４５，８９４号（ジョンザら）「透明〜着色セキュリティフィルム（Clear to Colored Security Film）」、米国特許第６，５３１，２３０号（ウェーバーら）「カラーシフトフィルム（Color Shifting Film）」、ＰＣＴ公開番号ＷＯ  ９９／３９２２４号（アウダーカーク）ら）「赤外干渉フィルタ（Infrared Interference Filter）」、及び、米国特許公開番号２００１／００２２９８２  Ａ１号（ニービンら）「多層光学フィルムを作製するための装置（Apparatus For Making Multilayer Optical Films）」に記載されているものが用いられる。
【００５８】
多層フィルムは、交互性ポリマータイプ層の組み合わせによって形成されてもよい。多くの形態では、交互性高分子層の少なくとも１つが複屈折で配向されている。いくつかの形態では、交互性高分子層の一方が複屈折で配向されており、もう一方が等方性である。ある１つの形態では、多層光学フィルムは、第１のポリマータイプ、例えばポリエチレンテレフタレート（ＰＥＴ）又はポリエチレンテレフタレートのコポリマー（ｃｏＰＥＴ）と、第２のポリマータイプ、例えばポリ（メチルメタクリレート）（ＰＭＭＡ）又はポリ（メチルメタクリレート）（ＰＭＭＡ）のコポリマー（ｃｏＰＭＭＡ）の層を交互にすることによって形成される。
【００５９】
別の形態では、多層光学フィルムは、第１のポリマータイプ、例えばポリエチレンテレフタレートと、第２のポリマータイプ、例えばポリ（メチルメタクリレート及びエチルアクリレート）のコポリマーの層を交互にすることによって形成される。別の形態では、多層光学フィルムは、第１のポリマータイプ、例えばグリコール化ポリエチレンテレフタレート（ＰＥＴＧ−コポリマーエチレンテレフタレート及び第２のグリコール部分、例えばシクロヘキサンジメタノール）又はグリコール化ポリエチレンテレフタレートのコポリマー（ｃｏＰＥＴＧ）と、第２のポリマータイプ、例えばポリエチレンナフタレート（ＰＥＮ）又はポリエチレンナフタレートのコポリマー（ｃｏＰＥＮ）の層を交互にすることによって形成される。別の形態では、多層光学フィルムは、第１のポリマータイプ、例えばポリエチレンナフタレート又はポリエチレンナフタレートのコポリマーと、第２のポリマータイプ、例えばポリ（メチルメタクリレート）又はポリ（メチルメタクリレート）のコポリマーの層を交互にすることによって形成される。
【００６０】
粘着剤層３３は、第１実施形態の粘着剤層２３と同様、紫外線吸収機能を有しており、例えば粘着剤層２３と同一の構成であってもよい。また、剥離ライナー３４は、第１実施形態の剥離ライナー２４と同様、粘着剤層３３から剥離される離型フィルムである。剥離ライナー３４の構成は、剥離ライナー２４の構成と同一であってもよい。
【００６１】
以上、第３実施形態に係るガラス用フィルム１Ａは、赤外線を反射させる多層光学フィルムを含む赤外線反射層３２を備えている。従って、赤外線反射層３２の多層光学フィルムによって赤外線が反射されるので、赤外線の透過を十分に抑制することができる。また、赤外線反射層３２の多層光学フィルムは、透明度が高いので、可視光を透過しやすくすることができる。従って、高い可視光線透過率を維持しつつ、赤外線を十分に遮蔽することができる。
【００６２】
（第４実施形態）
続いて、図５を参照しながら第４実施形態に係るガラス用フィルム１Ｂについて説明する。ガラス用フィルム１Ｂは、表側から順に、低屈折率層４１、高屈折率層４２、基材４３、赤外線遮蔽層５１、粘着剤層５２及び剥離ライナー５３を備えている。赤外線遮蔽層５１、粘着剤層５２及び剥離ライナー５３は、例えば、この順で、低屈折率層４１及び高屈折率層４２を備えた基材４３にコーティング・ラミネートされることにより形成されており、ガラス用フィルム１Ｂの最表面に位置する低屈折率層４１及び高屈折率層４２により低反射層が構成されている。低屈折率層４１、高屈折率層４２及び基材４３は、例えば、第１実施形態の低屈折率層１１、高屈折率層１２及び基材１３と同一であってもよい。
【００６３】
赤外線遮蔽層５１は、例えば、第１実施形態の赤外線遮蔽層２１と同様、赤外線を遮蔽する機能を有し、活性エネルギー線硬化型化合物を含む赤外線遮蔽層形成材料を用いて形成されている。この赤外線遮蔽層形成材料には、活性エネルギー線硬化型化合物が用いられてもよい。粘着剤層５２は、第１実施形態の粘着剤層２３と同様、紫外線吸収機能を有しており、例えば粘着剤層２３と同一の構成であってもよい。また、剥離ライナー５３は、第１実施形態の剥離ライナー２４と同様、粘着剤層５２から剥離される離型フィルムである。剥離ライナー５３の構成は、剥離ライナー２４の構成と同一であってもよい。
【００６４】
第４実施形態に係るガラス用フィルム１Ｂは、基材等の樹脂フィルム層を１層のみ有している。よって、ガラス用フィルム１Ｂは、ガラス用フィルム１，１Ａと比較して、余分な層を減らして層の数を少なくすることができるので、薄くすることができると共に構造を簡易にすることができる。
【００６５】
以上、本発明の実施形態について説明したが、本発明は前述の各実施形態に限定されるものではない。本発明は、その要旨を逸脱しない範囲において種々の変形が可能である。
【００６６】
例えば、前述の実施形態では、赤外線遮蔽層２１が、紫外線吸収層を成す粘着剤層２３よりも表側に位置する例について説明したが、紫外線吸収層を赤外線遮蔽層よりも表側に配置してもよい。このように、紫外線吸収層と赤外線遮蔽層の位置関係は適宜変更可能である。
【００６７】
また、前述の実施形態では、粘着剤層２３が紫外線吸収機能を有する例について説明したが、接着剤層１４が紫外線吸収機能を有していてもよい。このように、どの層がどの機能を有するかについても適宜変更可能である。
【００６８】
また、前述の実施形態では、紫外線吸収機能と赤外線遮蔽機能の両方を有するガラス用フィルム１について説明したが、紫外線吸収機能及び赤外線遮蔽機能のいずれかのみを有するガラス用フィルムであってもよい。すなわち、ガラス用フィルムは、赤外線及び紫外線の少なくとも一方を遮蔽する遮蔽層を備えていればよい。
【００６９】
また、前述の実施形態では、自動車Ａの窓Ｗのガラスに貼り付けられるガラス用フィルム１について説明したが、本発明に係るガラス用フィルムは、例えば、ショーウインドウ、ショーケース、遮熱板又はパーティション等、窓以外のガラスに貼り付けられてもよい。
【００７０】
（実施例）
続いて、本発明の実施例及び比較例により更にガラス用フィルムについて説明するが、本発明は下記の例に限定されない。
【００７１】
（実施例１）
厚さが２５μｍの透明基材（基材２２）であるポリエステルフィルムに、後述する赤外線遮蔽塗料をマイヤーバーで塗布し、オーブンで６０℃として３分間乾燥させた。そして、強度が３００ｍｊ／ｃｍ２である紫外線（ＵＶＡ）を照射して硬化させ、厚さが２μｍの赤外線吸収層（赤外線遮蔽層２１）を形成した。透明基材の赤外線吸収層との反対面に、後述する粘着剤層２（粘着剤層２３）をラミネート加工した。一方、低屈折率層（低屈折率層１１）、高屈折率層（高屈折率層１２）、及びＰＥＴフィルムである透明基材（基材１３）を含む低反射層積層フィルム（日油株式会社  リアルック（商標）ＴＸ８１５／ＮＰ−５０）の低屈折率層との反対面に、後述する粘着剤層１（接着剤層１４）をラミネート加工し、上記赤外線吸収層とラミネート加工することによって実施例１のガラス用フィルム１を形成した。そして、図６に示されるように、厚みが３．０ｍｍであるフロートガラスＧ３にガラス用フィルム１を貼り付けた。そして、フロートガラスＧ３の外側から可視光Ｌ２１を照射して透過光Ｌ２２の強度を測定し、光学特性を評価した。
【００７２】
（赤外線遮蔽塗料）
赤外線遮蔽塗料としては、赤外線吸収性を有する酸化インジウムスズのナノ粒子を分散させた紫外線硬化性アクリル樹脂溶液（三菱マテリアル電子化成株式会社  ＰＩＳ−３ＹＢ）を用いた。
【００７３】
（粘着剤層１）
粘着剤層１は、アクリル系粘着剤溶液（綜研化学株式会社  ＳＫ−１３１０（固形分３５％、酢酸エチル溶液））１００重量部に、エポキシ系架橋剤（綜研化学株式会社  Ｅ−ＡＸ（５％トルエン溶液））１．４重量部を混合し、厚さ３８μｍのポリエステル剥離ライナー（帝人デュポン株式会社  Ｐｕｒｅｘ（商標）Ａ−５５）に塗布し、オーブンで９０℃として３分間乾燥させて、厚さ２０μｍの粘着剤層１とした。
【００７４】
（粘着剤層２）
粘着剤層２は、アクリル系粘着剤溶液（綜研化学株式会社  ＳＫ−１３１０（固形分３５％、酢酸エチル溶液））１００重量部に、ヒドロキシフェニルトリアジン系紫外線吸収剤（チバスペシャルティケミカルズ株式会社  Ｔｉｎｕｖｉｎ（商標）４７７）１．７５重量部、エポキシ系架橋剤（綜研化学株式会社  Ｅ−ＡＸ（５％トルエン溶液））１．４重量部を混合し、厚さ３８μｍのポリエステル剥離ライナー（帝人デュポン株式会社  Ｐｕｒｅｘ（商標）Ａ−５５）に塗布し、オーブンで９０℃として３分間乾燥させて得たものである。
【００７５】
（実施例２）
赤外線反射層（赤外線反射層３２）として、ポリエチレンテレフタレートとポリメチルメタクリレートの交互多層（２００層）フィルムを準備した。このフィルムの片面に粘着剤層２（粘着剤層３３）をラミネート加工し、赤外線反射層を有するフィルムを得た。そして、低反射層積層フィルム（日油株式会社  リアルック（商標）ＴＸ８１５／ＮＰ−５０）の低屈折率層（低屈折率層１１）との反対面に実施例１で用いた粘着剤層１（接着剤層１４）をラミネート加工し、上記赤外線反射層をラミネート加工することによって実施例２のガラス用フィルム１Ａを形成した。そして、ガラス用フィルム１Ａを厚みが３．０ｍｍであるフロートガラスＧ３に貼り付けて前述と同様に光学特性を評価した。
【００７６】
（実施例３）
低反射層積層フィルム（低屈折率層４１、高屈折率層４２及び基材４３）（日油株式会社  リアルック（商標）ＴＸ８１５／ＮＰ−５０）の低屈折率層との反対面に実施例１で用いた赤外線遮蔽塗料をマイヤーバーで塗布し、オーブンで６０℃として３分間乾燥させた。そして、強度が３００ｍｊ／ｃｍ２である紫外線（ＵＶＡ）を照射して硬化させ、厚さが２μｍの赤外線吸収層（赤外線遮蔽層５１）を形成した。この赤外線吸収層に実施例１で用いた粘着剤層２（粘着剤層５２）をラミネート加工して実施例３のガラス用フィルム１Ｂを形成し、前述と同様に光学特性を評価した。
【００７７】
（実施例４）
実施例４のガラス用フィルム１Ｂは、実施例３のガラス用フィルム１Ｂで用いた粘着剤層２とは異なる後述の粘着剤層３を用いている。具体的には、低反射層積層フィルム（日油株式会社  リアルック（商標）ＴＸ８１５／ＮＰ−５０）の低屈折率層（低屈折率層４１）との反対面に実施例１で用いた赤外線遮蔽塗料をマイヤーバーで塗布し、オーブンで６０℃として３分間乾燥させた。そして、強度が３００ｍｊ／ｃｍ２である紫外線（ＵＶＡ）を照射して硬化させ、厚さが２μｍの赤外線吸収層（赤外線遮蔽層５１）を形成した。この赤外線吸収層に粘着剤層３（粘着剤層５２）をラミネート加工して、実施例４のガラス用フィルム１Ｂを形成し、前述と同様に光学特性を評価した。
【００７８】
（粘着剤層３）
粘着剤層３は、アクリル系粘着剤溶液（綜研化学株式会社  ＳＫ−１３１０（固形分３５％、酢酸エチル溶液））１００重量部に、ヒドロキシフェニルトリアジン系紫外線吸収剤（チバスペシャルティケミカルズ株式会社  Ｔｉｎｕｖｉｎ（商標）４７７）７重量部、エポキシ系架橋剤（綜研化学株式会社  Ｅ−ＡＸ（５％トルエン溶液））１．４重量部を混合し、厚さ３８μｍのポリエステル剥離ライナー（帝人デュポン株式会社  Ｐｕｒｅｘ（商標）Ａ−５５）に塗布し、オーブンで９０℃として３分間乾燥させて得たものである。
【００７９】
（比較例１）
ガラス用フィルムが貼り付けられていない厚さ３ｍｍのフロートガラスＧ３に対し、ガラスＧ３の外側から可視光Ｌ２１を照射し、透過光Ｌ２２の強度を測定して光学特性を評価した。
【００８０】
（比較例２）
実施例１の低反射層積層フィルム（低屈折率層１１、高屈折率層１２、基材１３及び接着剤層１４）を省略したガラス用フィルムを用いた。具体的には、厚さが２５μｍの透明基材（基材２２）であるポリエステルフィルム（三菱樹脂株式会社  Ｔ６００Ｅ−２５Ｎ）に、実施例１で用いた赤外線遮蔽塗料をマイヤーバーで塗布し、オーブンで６０℃として３分間乾燥させた。そして、強度が３００ｍｊ／ｃｍ２である紫外線（ＵＶＡ）を照射して硬化させ、厚さが２μｍの赤外線吸収層（赤外線遮蔽層２１）を形成した。透明基材の赤外線吸収層との反対面に実施例１で用いた粘着剤層２（粘着剤層２３）をラミネート加工し、比較例２のガラス用フィルムを形成した。そして、前述と同様、このガラス用フィルムを厚みが３．０ｍｍであるフロートガラスＧ３に貼り付けて光学特性を評価した。
【００８１】
（比較例３）
実施例２の低反射層積層フィルム（低屈折率層１１、高屈折率層１２、基材１３及び接着剤層１４）を省略したガラス用フィルムを用いた。具体的には、赤外線反射層（赤外線反射層３２）として、ポリエチレンテレフタレートとポリメチルメタクリレートの交互多層（２００層）フィルムを準備した。このフィルムの片面に実施例１で用いた粘着剤層２（粘着剤層３３）をラミネート加工し、比較例３のガラス用フィルムを得た。そして、このガラス用フィルムの粘着剤層２の剥離ライナーを剥がし、厚みが３．０ｍｍであるフロートガラスＧ３に貼り付けて前述と同様に光学特性を評価した。
【００８２】
（比較例４）
比較例４のガラス用フィルムは、比較例２のガラス用フィルムの粘着剤層２を粘着剤層３に変更したものである。具体的には、厚さが２５μｍの透明基材（基材２２）であるポリエステルフィルム（三菱樹脂株式会社  Ｔ６００Ｅ−２５Ｎ）に、実施例１で用いた赤外線遮蔽塗料をマイヤーバーで塗布し、オーブンで６０℃として３分間乾燥させた。そして、強度が３００ｍｊ／ｃｍ２である紫外線（ＵＶＡ）を照射して硬化させ、厚さが２μｍの赤外線吸収層（赤外線遮蔽層２１）を形成した。透明基材の赤外線吸収層との反対面に実施例４で用いた粘着剤層３（粘着剤層２３）をラミネート加工し、比較例４のガラス用フィルムを形成した。そして、前述と同様、厚みが３．０ｍｍであるフロートガラスＧ３に比較例４のガラス用フィルムを貼り付けて光学特性を評価した。
【００８３】
（光学特性評価）
実施例１〜４及び比較例１〜４のそれぞれにおいて、可視光線透過率、赤外線遮蔽率、及び紫外線遮蔽率を測定した。可視光線透過率及び紫外線遮蔽率の測定は、ＪＩＳ  Ｓ  ３１０７：２０１３に準拠して、また、赤外線遮蔽率の測定は、ＪＩＳ  Ｓ  ３１０７：２０１３に準じて、分光光度計（株式会社日立ハイテクノロジー  分光光度計Ｕ−４１００）を用いて行った。可視光線透過率としては波長が３８０ｎｍ以上且つ７８０ｎｍ以下の可視光線が透過する割合（％）を測定した。赤外線遮蔽率は、波長が７８０ｎｍ以上且つ２５００ｎｍ以下の赤外線透過率（％）を測定し、１００（％）と当該赤外線透過率との差を算出して得た。紫外線遮蔽率は、紫外線透過率（％）を測定し、１００（％）と当該紫外線透過率との差を算出して得た。また、紫外線としては、波長が３００ｎｍ以上且つ３８０ｎｍ以下であるものと、波長が３００ｎｍ以上且つ４００ｎｍ以下であるものの２種類を用いた。以上の評価の結果を表１に示す。
【００８４】
【表１】
2018106054.tif 000003
【００８５】
表１に示されるように、ガラス用フィルム１を貼り付けたガラスＧ３（実施例１）、ガラス用フィルム１Ａを貼ったガラスＧ３（実施例２）、ガラス用フィルム１Ｂを貼ったガラスＧ３（実施例３、実施例４）は、ガラス用フィルムを貼っていないガラスＧ３（比較例１）と比較して、高い赤外線遮蔽性能及び高い紫外線遮蔽性能を実現しつつ、同等又はそれ以上の可視光線透過率を得ることができることを確認できた。
【００８６】
また、低反射層を有さないガラス用フィルム（実施例１，３に対する比較例２、実施例２に対する比較例３、実施例４に対する比較例４）との比較においても、同等の赤外線遮蔽性能及び同等の紫外線遮蔽性能を実現しつつ、高い可視光線透過率を得ることができることを確認できた。
【符号の説明】
【００８７】
１，１Ａ，１Ｂ…ガラス用フィルム、１１，４１…低屈折率層、１２，４２…高屈折率層、１３，２２，４３…基材、１４…接着剤層、２１，５１…赤外線遮蔽層、２３，３３，５２…粘着剤層、２４，３４，５３…剥離ライナー、３２…赤外線反射層、Ａ…自動車、Ｇ１，Ｇ２，Ｇ３…ガラス、Ｌ１，Ｌ１１，Ｌ２１…可視光、Ｌ２，Ｌ５，Ｌ１２，Ｌ１５，Ｌ２２…透過光、Ｌ３，Ｌ４，Ｌ１３，Ｌ１４…反射光、Ｗ…窓、Ｗ１…サイドウインドウ、Ｗ２…フロントウインドウ、Ｗ３…リアウインドウ。
【図１】
2018106054.tif 000004
【図２】
2018106054.tif 000005
【図３】
2018106054.tif 000006
【図４】
2018106054.tif 000007
【図５】
2018106054.tif 000008
【図６】
2018106054.tif 000009